(57)【要約】【課題】凹凸によって形成された再生専用の主情報に加えて、視認性が低く大容量の付加情報を簡易な装置で個別に追加記録することができる光学式記録媒体とその製造方法を提供すること。【解決手段】表面に凹凸を形成することによって主情報を記録した基板上に、Alを主成分とする第１の金属薄膜とNiを主成分とする第２の金属薄膜を有する付加情報記録層を設けることにより、レーザーパルスを照射して２種類の金属薄膜の材料をその膜厚方向において部分的に拡散させることで、凹凸によって形成された再生専用の主情報に重ねて記録しても前記主情報を破壊することなく、大容量の付加情報を記録することが可能となる。また、主情報に重ねて付加情報を記録することで、付加情報の視認が困難でセキュリティー性の高い追加記録が可能となる。【選択図】図１
2011086347.tif 000002
【特許請求の範囲】
【請求項１】
表面に凹凸を形成することによって主情報を記録した基板上に、少なくとも２つの金属薄膜からなり、レーザー光等の照射によって光学的な変化を生じる付加情報記録層を備え、前記２つの金属薄膜のうち第１の金属薄膜はAlを主成分とし、第２の金属薄膜はNiを主成分とすることを特徴とする光学式記録媒体。
【請求項２】
前記第１の金属薄膜は、Cr，Ti，Niのうちの少なくとも一種類の添加材料を含むことを特徴とする請求項１に記載の光学式記録媒体。
【請求項３】
前記第１の金属薄膜は、Alを９０％以上含有することを特徴とする請求項１に記載の光学式記録媒体。
【請求項４】
前記第２の金属薄膜は、Cr，Tiのうちの少なくとも一種類の添加材料を含むことを特徴とする請求項１に記載の光学式記録媒体。
【請求項５】
前記第２の金属薄膜は、Niを８０％以上含有することを特徴とする請求項１に記載の光学式記録媒体。
【請求項６】
前記第１の金属薄膜の材料の融点と前記第２の金属薄膜の材料の融点が７００℃以上異なることを特徴とする請求項１に記載の光学式記録媒体。
【請求項７】
情報を再生する面から見て、手前側に前記第２の金属薄膜を設け、奥側に前記第１の金属薄膜を設けたことを特徴とする請求項１に記載の光学式記録媒体。
【請求項８】
前記第１および第２の金属薄膜の厚さが各々１０〜２０ｎｍであることを特徴とする請求項１に記載の光学式記録媒体。
【請求項９】
表面に凹凸を形成することによって主情報を記録した基板上に、Alを主成分とする第１の金属薄膜とNiを主成分とする第２の金属薄膜を有する付加情報記録層を備え、レーザー光等の照射により前記第１および第２の金属薄膜の材料を部分的に拡散させることによって前記主情報に重ねて付加情報を記録したことを特徴とする光学式記録媒体。
【請求項１０】
前記付加情報を記録した部分の平均反射率が付加情報を記録していない部分の平均反射率の０．９〜１．１倍であることを特徴とする請求項９に記載の光学式記録媒体。
【請求項１１】
前記第１の金属薄膜は、Cr，Ti，Niのうちの少なくとも一種類の添加材料を含むことを特徴とする請求項９に記載の光学式記録媒体。
【請求項１２】
前記第１の金属薄膜は、Alを９０％以上含有することを特徴とする請求項９に記載の光学式記録媒体。
【請求項１３】
前記第２の金属薄膜は、Cr，Tiのうちの少なくとも一種類の添加材料を含むことを特徴とする請求項９に記載の光学式記録媒体。
【請求項１４】
前記第２の金属薄膜は、Niを８０％以上含有することを特徴とする請求項９に記載の光学式記録媒体。
【請求項１５】
前記第１の金属薄膜の材料の融点と前記第２の金属薄膜の材料の融点が７００℃以上異なることを特徴とする請求項９に記載の光学式記録媒体。
【請求項１６】
情報を再生する面から見て、手前側に前記第２の金属薄膜を設け、奥側に前記第１の金属薄膜を設けたことを特徴とする請求項９に記載の光学式記録媒体。
【請求項１７】
前記第１および第２の金属薄膜の厚さが各々１０〜２０ｎｍであることを特徴とする請求項９に記載の光学式記録媒体。
【請求項１８】
前記第１および第２の金属薄膜の材料をその膜厚方向において部分的に拡散させることによって付加情報を記録したことを特徴とする請求項９に記載の光学式記録媒体。
【請求項１９】
前記第１および第２の金属薄膜の材料を双方実質的に約１０ｎｍ以下の厚さにわたって互いに拡散させることによって付加情報を記録したことを特徴とする請求項９に記載の光学式記録媒体。
【請求項２０】
表面に凹凸を形成することによって主情報を記録した基板上に、Alを主成分とする第１の金属薄膜とNiを主成分とする第２の金属薄膜を有する付加情報記録層を設け、レーザー光等の照射により前記第１および第２の金属薄膜の材料を部分的に拡散させることによって前記主情報に重ねて付加情報を記録することを特徴とする光学式記録媒体の製造方法。
【請求項２１】
副情報を記録した部分の平均反射率が付加情報を記録していない部分の平均反射率の０．９〜１．１倍であることを特徴とする請求項２０に記載の光学式記録媒体の製造方法。
【発明の詳細な説明】
【技術分野】
【０００１】
本発明は、凹凸によって形成された再生専用の主情報に重ねて、著作権情報や固体識別情報などの付加情報を記録することができる光学式記録媒体とその製造方法に関するものである。
【背景技術】
【０００２】
現在、音楽や映像、ゲームソフトなどのコンテンツを提供するために、ＤＶＤ−ＲＯＭなどの再生専用光学式記録媒体が広く利用されている。この種の光学式記録媒体は、表面に凹凸を形成して情報を記録した原盤をコンテンツごとに作成し、射出成形などの方法でこの原盤に記録した情報を樹脂基板に転写することによって、同一内容のものが大量に製造される。
【０００３】
図７は、この再生専用光学式記録媒体の一例を示す断面図である。記録媒体２１は、ポリカーボネートからなり、表面に凹凸ピット群からなる再生専用の情報記録領域２５を備えた円盤状の基板２２にAl合金などの金属薄膜２３を形成し、その上に紫外線硬化樹脂からなる保護膜２４を設けたものである。このようにして大量に作られた再生専用光学式記録媒体に対して、著作権保護などの目的で１枚ごとに異なる固体識別情報を付加する場合がある。
【０００４】
従来の固体識別情報付加方法としては、情報記録領域２５以外の領域で金属薄膜２３を部分的に消失させて、バーコード状に記録するものがあった（例えば、特許文献１参照）。図８は、前記特許文献1に記載された従来の方法で固体識別情報を付加した再生専用光学式記録媒体を示す平面図である。記録媒体３１は、図７における記録媒体２１を回転させながらビームスポットの形状をストライプ状にしたＹａＧ等のレーザー光を金属薄膜２３に焦点を合わせて断続的に照射する。これにより、図９に示すように金属薄膜２３を部分的に除去し、固体識別情報を含むバーコード２６が形成されている。
【先行技術文献】
【特許文献】
【０００５】
【特許文献１】特開２０００−７６７０５号公報
【発明の概要】
【発明が解決しようとする課題】
【０００６】
近年、ゲームソフトなどのアプリケーションや著作権保護の仕組みの複雑化に伴い、再生専用光学式記録媒体に対して、固体識別だけではなく、より大容量の情報を個別に付加することが求められている。また、秘密情報を付加する場合には、安全性の観点からその所在を明らかにしないために、特定の領域ではなく任意の場所にその情報を記録できることが望ましい。
【０００７】
ところが、前記従来の構成では、固体識別情報を特定の領域にバーコードとして記録するため、大容量の付加情報が記録できないとともに、目視で付加情報の所在が判別できるという課題を有していた。なお、このバーコードによる付加情報を主情報であるコンテンツが記録されている領域にまで拡げて記録した場合には、その部分の金属薄膜が除去されることにより主情報が破壊されるため、主情報の容量が削減されるという問題が発生する。
【０００８】
本発明は、上記従来の課題を解決するもので、凹凸によって形成された再生専用の主情報に加えて、視認性が低く大容量の付加情報を簡易な装置で個別に追加記録することができる光学式記録媒体と、その製造方法を提供することを目的とする。
【課題を解決するための手段】
【０００９】
上記目的を達成するために、本発明の光学式記録媒体は、表面に凹凸を形成することによって主情報を記録した基板上に、少なくとも２つの金属薄膜からなり、レーザー光等の照射によって光学的な変化を生じる付加情報記録層を備え、前記２つの金属薄膜のうち第１の金属薄膜はAlを主成分とし、第２の金属薄膜はNiを主成分とすることを特徴とする。
【００１０】
また、本発明の光学式記録媒体の製造方法は、表面に凹凸を形成することによって主情報を記録した基板上に、Alを主成分とする第１の金属薄膜とNiを主成分とする第２の金属薄膜を有する付加情報記録層を設け、レーザー光等の照射により前記第１および第２の金属薄膜の材料をその膜厚方向において部分的に拡散させることによって前記主情報に重ねて付加情報を記録することを特徴とする。
【００１１】
本構成によって、視認性が低く大容量の付加情報を個別に追加記録することが可能となる。
【発明の効果】
【００１２】
本発明の光学式記録媒体およびその製造方法によれば、金属薄膜を消失させるのではなく、２種類の金属薄膜の材料をその膜厚方向において部分的に拡散させることによって、付加情報を記録する。このため、凹凸によって形成された再生専用の主情報に重ねて記録しても前記主情報が破壊されることがなく、大容量の付加情報を記録することが可能となる。また、主情報に重ねて付加情報を記録することで、付加情報の視認が困難でセキュリティー性の高い追加記録が可能となる。
【図面の簡単な説明】
【００１３】
【図１】本発明の実施の形態１における光学式記録媒体の平面図と部分拡大図および模式的断面図
【図２】本発明の実施の形態１における再生信号の特性と記録用レーザーパルス強度の関係を示す説明図
【図３】本発明の実施の形態１における耐候性試験後の再生信号の特性と記録用レーザーパルス強度の関係を示す説明図
【図４】本発明の実施の形態２における光学式記録媒体の模式的断面図
【図５】本発明の実施の形態２における再生信号の特性と記録用レーザーパルス強度の関係を示す説明図
【図６】本発明の実施の形態２における耐候性試験後の再生信号の特性と記録用レーザーパルス強度の関係を示す説明図
【図７】従来の光学式記録媒体の模式的断面図
【図８】従来の光学式記録媒体の平面図
【図９】従来の固体識別情報付加方法を示す模式的断面図
【発明を実施するための形態】
【００１４】
以下、本発明の実施の形態について、図面を参照しながら説明する。
【００１５】
（実施の形態１）
図１（ａ）は本発明の実施の形態１における光学式記録媒体の平面図、図１（ｂ）は図１（ａ）における情報記録領域２の拡大図、図１（ｃ）は図１（ｂ）における破線ＸＹでの模式的な断面図である。
【００１６】
図１（ａ）〜（ｃ）において、記録媒体１は、ポリカーボネートからなり、射出成形によって原盤から転写した凹凸ピット群８を有する情報記録領域２を表面に備えた円盤状の基板３に、スパッタリングによってNiを約５ａｔ％添加したAlからなり厚さ約２０ｎｍの第１の金属薄膜４とNiからなり厚さ約１５ｎｍの第２の金属薄膜５で構成された付加情報記録層７を形成し、その上に紫外線硬化樹脂からなる保護膜６を設けたものである。前記ピット群８は、当媒体の主となる再生専用情報を担うものであり、１７ＰＰ変調方式に従い、最短ピット長０．１５μｍ、トラックピッチ０．３２μｍのピット列で構成されている。情報の再生は、保護膜６の側からレーザー光を照射して行う。
【００１７】
この記録媒体を、波長４０５ｎｍ、ＮＡ０．８５の光学系を有するＢＤ（Ｂｌｕ−ｒａｙ  Ｄｉｓｃ）規格に対応した光ディスク装置を用いて、線速度４．９２ｍ／ｓ、レーザー光強度０．３５ｍＷで再生したところ、平面部での反射率は約３３％であり、凹凸ピットによる再生専用情報のジッター値（ＲＯＭジッター）は５．３％と良好な値が得られた。例えばＢＤ−ＲＯＭ規格に従えば、前記ジッター値が６．５％以下であれば問題なく情報を読み出すことができる。
【００１８】
次に、前記光ディスク装置を用いて前記ピット列にトラッキングしながら、記録用レーザーパルスを断続的に照射して、追加記録試験を行った。その結果、前記追加記録試験において記録用レーザーパルスを照射した部分である追加記録領域では、未記録領域に対して信号強度つまり反射率が増大した。図２（ａ）に追加記録領域での平均反射率の増加率と記録用レーザーパルスの強度との関係、図２（ｂ）に追加記録領域でのＲＯＭジッターと記録用レーザーパルスの強度との関係を示す。記録用レーザーパルスの最適強度では反射率の増加率が約５％であった。また、このときのＲＯＭジッターは５．５％であり、未記録領域とほぼ同等の信号品質が得られた。
【００１９】
この結果は、本発明の光学式記録媒体が、主情報である凹凸ピットによる再生専用情報の信号品質を低下させることなく、前記主情報に重ねて付加情報を記録することが可能であることを示している。
【００２０】
さらに、前記追加記録試験を行った記録媒体に対して８５℃８５％の環境に１００時間置いた後に図２（ａ）、（ｂ）の測定を行った場所を再度再生する耐候性試験を行った。図３（ａ）に前記耐候性試験後の前記追加記録領域での平均反射率の未記録領域に対する増加率と記録用レーザーパルスの強度との関係を示す。図３（ｂ）に前記耐候性試験後の前記追加記録領域でのＲＯＭジッターと記録用レーザーパルスの強度との関係を示す。例えば、前記最適強度で記録した部分の未記録領域に対する反射率の増加率は４％、ＲＯＭジッターは５．８％であり、顕著な劣化は見られず、良好な耐候性が確認された。
【００２１】
ところで、２種類の金属薄膜を積層した追記型の記録媒体の開発は従来から行われており、例えば特開平６−１７１２３６号公報には、Al層とGe層を積層した記録媒体が開示されている。このような追記型の記録媒体は、予め記録された情報のない領域にユーザーが追加記録する情報を主情報とするため、コントラストつまり記録による反射率変化ができるだけ大きくなるように材料や膜厚などの構成が選ばれている。特開平６−１７１２３６号公報に開示されている記録媒体の場合、波長８３０ｎｍのレーザー光を用いた記録再生を想定し、記録による反射率変化は、６倍〜１６倍となっている。これは、Ge層とAl層が相互に拡散することによる光学変化によるものであり、場所によってはGe層が検出できないまでにほぼ完全に拡散・混合することによって大きな光学変化をもたらしている。この大幅な相互拡散は、２つの材料がどちらも金属材料としては低融点であり、Geが９３８℃、Alが６６０℃と比較的近いことが起因していると考えられる。
【００２２】
しかし、このような追記型の記録媒体に適した構成を、本発明が目的とする凹凸によって形成された再生専用の主情報に重ねて付加情報を記録する記録媒体に適用した場合、金属薄膜の膜厚方向における広範囲の拡散・混合に伴う凹凸ピットまたは金属薄膜の変形により、ＲＯＭジッターが悪化する。これに伴い、付加情報の記録部と未記録部で大きく反射率が異なるため、特に境界部分において主情報の再生が困難になるという問題が生じる。さらに、追加記録した秘密情報の所在が検知されやすく、セキュリティー性も低くなる。
【００２３】
これに対して、本実施形態の記録媒体における第１の金属薄膜の主材料であるAlと第２の金属薄膜の材料であるNiの融点は、それぞれ６６０℃と１４５５℃であり７００℃以上の差がある。エリプソメーターで測定した波長４０５ｎｍにおけるAl-Ni(5at%)薄膜の光学定数は、ｎ＝１．０、ｋ＝２．９であり、Ni薄膜の光学定数は、ｎ＝１．４、ｋ＝１．８であった。本実施形態における記録試験において、前記２つの金属薄膜がその膜厚方向において完全に拡散混合し、体積平均で算出される光学定数に変化した場合の反射率の増加割合は、マトリクス法による光学計算によれば１６％であるのに対して、実際には５％の増加割合となっており、部分的な拡散にとどまっていると考えられる。実質的な膜厚方向の拡散領域を各々１０ｎｍと仮定して同様の光学計算を行うと、記録による反射率の増加割合は約５％ととなり、実験結果とよく一致する。この場合、金属薄膜の約１／２は記録前の状態を維持していることになり、これによって良好なＲＯＭジッターが得られていると考えられる。
【００２４】
以上のように、本実施形態の構成によれば、表面に凹凸を形成することによって主情報を記録した基板上に、Alを主成分とする第１の金属薄膜とNiを主成分とする第２の金属薄膜を有する付加情報記録層を設けることにより、レーザーパルスを照射して２種類の金属薄膜の材料をその膜厚方向において部分的に拡散させることで、凹凸によって形成された再生専用の主情報に重ねて記録しても前記主情報を破壊することなく、大容量の付加情報を記録することが可能となる。また、主情報に重ねて付加情報を記録することで、付加情報の視認が困難でセキュリティー性の高い追加記録が可能となる。
【００２５】
なお、本実施形態では、耐候性向上の目的で第１の金属薄膜の主材料であるAlにNiを添加したが、CrやTiなど科学的に安定な他の材料を添加してもよいし、その添加量も概ね１０％以下の範囲の熱特性を大きく変化させない範囲で選ぶことができる。さらに、別の方法によって耐候性が確保できる場合には添加材料を加えなくてもよい。
【００２６】
（実施の形態２）
図４は本発明の実施の形態２における光学式記録媒体の要部の模式的な断面図である。図４において、図１（ｂ）と同じ構成要素については同じ符号を用い、説明を省略する。また、本実施形態における光学式記録媒体の全体的な構造は図１（ａ）、（ｃ）と同じである。
【００２７】
図４において、付加情報記録層１１は、スパッタリングによって形成されたCrを約５ａｔ％添加したAlからなり厚さ約１０ｎｍの第１の金属薄膜９と、Crの含有量が約２０％のNiCrからなり厚さ約１０ｎｍの第２の金属薄膜１０で構成されている。
【００２８】
この記録媒体を、波長４０５ｎｍ、ＮＡ０．８５の光学系を有するＢＤ（Ｂｌｕ−ｒａｙ  Ｄｉｓｃ）規格に対応した光ディスク装置を用いて、線速度４．９２ｍ／ｓ、レーザー光強度０．３５ｍＷで再生したところ、平面部での反射率は約３３％であり、ＲＯＭジッターは５．９％と良好な値が得られた。
【００２９】
次に、前記光ディスク装置を用いて前記ピット列にトラッキングしながら、記録用レーザーパルスを断続的に照射して、追加記録試験を行った。その結果、前記追加記録試験において記録用レーザーパルスを照射した部分である追加記録領域では、未記録領域に対して信号強度つまり反射率が増大した。図５（ａ）に追加記録領域での平均反射率の増加率と記録用レーザーパルスの強度との関係、図５（ｂ）に追加記録領域でのＲＯＭジッターと記録用レーザーパルスの強度との関係を示す。記録用レーザーパルスの最適強度では反射率の増加率が約５％であった。また、このときのＲＯＭジッターは６．１％であり、未記録領域とほぼ同等の信号品質が得られた。
【００３０】
この結果は、本発明の光学式記録媒体が、主情報である凹凸ピットによる再生専用情報の信号品質を低下させることなく、前記主情報に重ねて付加情報を記録することが可能であることを示している。
【００３１】
さらに、前記追加記録試験を行った記録媒体に対して８５℃８５％の環境に１００時間置いた後に図５（ａ）、（ｂ）の測定を行った場所を再度再生する耐候性試験を行った。図６（ａ）に前記耐候性試験後の前記追加記録領域での平均反射率の未記録領域に対する増加率と記録用レーザーパルスの強度との関係を示す。図６（ｂ）に前記耐候性試験後の前記追加記録領域でのＲＯＭジッターと記録用レーザーパルスの強度との関係を示す。例えば、前記最適強度で記録した部分の未記録領域に対する反射率の増加率は５％、ＲＯＭジッターは６．１％であり、ほとんど劣化は見られず、良好な耐候性が確認された。
【００３２】
ここで、エリプソメーターで測定した波長４０５ｎｍにおけるAl-Cr(5at%)薄膜の光学定数は、ｎ＝０．８、ｋ＝４．３であり、NiCr薄膜の光学定数は、ｎ＝１．８、ｋ＝２．４であった。本実施形態における記録試験において、前記２つの金属薄膜がその膜厚方向において完全に拡散混合し、体積平均で算出される光学定数に変化した場合の反射率の増加割合は、マトリクス法による光学計算によれば１６％であるのに対して、実際には５％の増加割合となっており、部分的な拡散にとどまっていると考えられる。実質的な膜厚方向の拡散領域を各々５ｎｍと仮定して同様の光学計算を行うと、記録による反射率の増加割合は約５％ととなり、実験結果とよく一致する。
【００３３】
本実施形態の記録媒体における第１の金属薄膜の主材料であるAlと第２の金属薄膜の材料であるNiCrの融点は、それぞれ６６０℃と１４００℃であり７００℃以上の差がある。
【００３４】
本実施形態の第２の実施例として、図４における付加情報記録層１１を、Crを約５ａｔ％添加したAlからなり厚さ約２０ｎｍの第１の金属薄膜９と、Crの含有量が約２０％のNiCrからなり厚さ約１５ｎｍの第２の金属薄膜１０で構成した記録媒体について、同様の追加記録試験および耐候性試験を行った。
【００３５】
その結果、追加記録試験前の平面部での反射率は約４６％であり、ＲＯＭジッターは５．９％であった。また、記録用レーザーパルスの最適強度では反射率の増加率が最大の約４．５％となり、このときのＲＯＭジッターは６．１％であった。さらに、前記耐候性試験後でも、前記最適強度で記録した部分の未記録領域に対する反射率の増加率は４％、ＲＯＭジッターは６．３％であり、良好な信号品質および耐候性が得られた。
【００３６】
本実施形態の第３の実施例として、図４における付加情報記録層１１を、Crを約２ａｔ％添加したAlからなり厚さ約１０ｎｍの第１の金属薄膜９と、Crの含有量が約２０％のNiCrからなり厚さ約１０ｎｍの第２の金属薄膜１０で構成した記録媒体について、同様の追加記録試験および耐候性試験を行った。
【００３７】
その結果、追加記録試験前の平面部での反射率は約３４％であり、ＲＯＭジッターは６．０％であった。また、記録用レーザーパルスの最適強度では反射率の増加率が最大の約４．５％となり、このときのＲＯＭジッターは６．３％であった。さらに、前記耐候性試験後でも、前記最適強度で記録した部分の未記録領域に対する反射率の増加率は４％、ＲＯＭジッターは６．３％であり、第１の金属薄膜１２のCr添加量が約５ａｔ％の場合と概ね同等の特性が得られた。
【００３８】
以上のように、本実施形態の構成によれば、表面に凹凸を形成することによって主情報を記録した基板上に、Alを主成分とする第１の金属薄膜とNiCrを主成分とする第２の金属薄膜を有する付加情報記録層を設けることにより、レーザーパルスを照射して２種類の金属薄膜の材料をその膜厚方向において部分的に拡散させることで、凹凸によって形成された再生専用の主情報に重ねて記録しても前記主情報を破壊することなく、大容量の付加情報を記録することが可能となる。また、主情報に重ねて付加情報を記録することで、付加情報の視認が困難でセキュリティー性の高い追加記録が可能となる。
【００３９】
なお、本実施形態では、耐候性向上の目的で第１の金属薄膜の主材料であるAlにCrを添加したが、NiやTiなど科学的に安定な他の材料を添加してもよいし、その添加量も概ね１０％以下の範囲の熱特性を大きく変化させない範囲で選ぶことができる。さらに、別の方法によって耐候性が確保できる場合には添加材料を加えなくてもよい。
【００４０】
前記実施の形態１および２において、第１および第２の金属薄膜の膜厚は、光学計算に基づいて選ぶことが可能であるが、記録感度などの観点から１０〜２０ｎｍの範囲が最も好ましい。
【００４１】
また、第１の金属薄膜と第２の金属薄膜の位置を入れ替えてもよい。この場合、追加記録によって反射率は低下する。つまり、情報を再生する光ディスク装置が想定している反射率変化の方向に応じて、第１の金属薄膜と第２の金属薄膜の配置を選ぶことができる。
【００４２】
また、再生時に主情報と付加情報を確実に分離するために、付加情報の最も短い信号を主情報の最も長い信号よりも長くすることが好ましい。したがって、付加情報の記録密度は主情報の１／１０以下とし、誤り訂正の方法など光ディスク装置の性能に応じて決められる。
【００４３】
さらに、主情報の再生性能を維持するとともに追加記録した秘密情報の所在を検知され難くするために、付加情報の記録による反射率変化は−１０〜＋１０％の範囲とすることが好ましい。
【産業上の利用可能性】
【００４４】
本発明にかかる光学式記録媒体は、表面に凹凸を形成することによって主情報を記録した基板上に、Alを主成分とする第１の金属薄膜とNiを主成分とする第２の金属薄膜を有する付加情報記録層を備え、凹凸によって形成された再生専用の主情報に加えて付加情報を個別に追加記録する光学式記録媒体等として有用である。
【００４５】
また、本発明にかかる光学式記録媒体の製造方法は、表面に凹凸を形成することによって主情報を記録した基板上に、Alを主成分とする第１の金属薄膜とNiを主成分とする第２の金属薄膜を有する付加情報記録層を設け、レーザー光等の照射により前記第１および第２の金属薄膜の材料をその膜厚方向において部分的に拡散させることによって前記主情報に重ねて付加情報を記録するものであり、前記主情報の品質を良好に保ちながら、視認性が低く大容量の付加情報を個別に追加記録する等の方法として有用である。
【００４６】
なお、本発明にかかる光学式記録媒体およびその製造方法は、カード状など他の形状の記録媒体にも応用できる。
【符号の説明】
【００４７】
１    光学式記録媒体
２    情報記録領域
３    基板
４，９    第１の金属薄膜
５，１０    第２の金属薄膜
６    保護膜
７，１１    付加情報記録層
８    ピット群
【図１】
2011086347.tif 000003
【図２】
2011086347.tif 000004
【図３】
2011086347.tif 000005
【図４】
2011086347.tif 000006
【図５】
2011086347.tif 000007
【図６】
2011086347.tif 000008
【図７】
2011086347.tif 000009
【図８】
2011086347.tif 000010
【図９】
2011086347.tif 000011